(57)【要約】      （修正有）【課題】耐久性を向上すると共に、異物感が生じないクッションパットの変形を検出するシステムを提供する。【解決手段】導電性または磁性を有するフィラーが分散されたマトリックス層と、該マトリックス層が一部に組み込まれた軟質ポリウレタン発泡体と、からなるクッションパッド、および、該クッションパッドの変形に起因する電気的または磁気的変化を検出する検出部、からなるクッションパッドの変形を検出するシステムにおいて、該マトリックス層の硬度が、軟質ポリウレタン発泡体の硬度よりも低い。【選択図】図１
2016014637.tif 000002
【特許請求の範囲】
【請求項１】
導電性または磁性を有するフィラーが分散されたマトリックス層と、該マトリックス層が一部に組み込まれた軟質ポリウレタン発泡体と、からなるクッションパッド、および、該クッションパッドの変形に起因する電気的または磁気的変化を検出する検出部、からなるクッションパッドの変形を検出するシステムにおいて、
該マトリックス層の硬度が、軟質ポリウレタン発泡体の硬度よりも低いことを特徴とするクッションパッドの変形を検出するシステム。
【請求項２】
前記マトリックス層が、気泡を含有する発泡体である、請求項１記載のクッションパッドの変形を検出するシステム。
【請求項３】
前記マトリックス層が、気泡含有率２０〜８０体積％を有する、請求項２記載のクッションパッドの変形を検出するシステム。
【請求項４】
前記マトリックス層が、平均気泡径５０〜３００μｍである、請求項２または３記載のクッションパッドの変形を検出するシステム。
【請求項５】
前記マトリックス層が、平均気泡開口径１５〜１００μｍである、請求項２〜４いずれかに記載のクッションパッドの変形を検出するシステム。
【請求項６】
前記マトリックス層が、独立気泡率５〜７０％である、請求項２〜５いずれかに記載のクッションパッドの変形を検出するシステム。
【請求項７】
前記クッションパッドが座席用クッションパッドであり、検出する変形が人の着座状態である、請求項１〜６いずれかに記載のクッションパッドの変形を検出するシステム。
【請求項８】
導電性または磁性を有するフィラーをポリウレタン前駆体液に分散させる工程、前記ポリウレタン前駆体液を硬化してフィラーが分散したマトリックス層を形成する工程、
クッションパッド用モールドに前記マトリックス層を配設する工程、軟質ポリウレタン発泡体の原液を注入する工程、前記軟質ポリウレタン発泡体の原液を発泡させて、クッションパッドを形成する工程、および該クッションパッドを変形に起因する電気的または磁気的変化を検出する検出部と組み合わせる工程、からなるクッションパッドの変形を検出するシステムの製造方法において、硬化した前記マトリックス層の硬度が軟質ポリウレタン発泡体の硬度よりも低いことを特徴とする、クッションパッドの変形を検出するシステムの製造方法。
【請求項９】
前記マトリックス層が、気泡を含有する発泡体である、請求項８記載のクッションパッドの変形を検出するシステムの製造方法。
【請求項１０】
前記マトリックス層が、気泡含有率２０〜８０体積％を有する、請求項９記載のクッションパッドの変形を検出するシステムの製造方法。
【請求項１１】
前記マトリックス層が、平均気泡径５０〜３００μｍである、請求項９または１０記載のクッションパッドの変形を検出するシステムの製造方法。
【請求項１２】
前記マトリックス層が、平均気泡開口径１５〜１００μｍである、請求項９〜１１いずれかに記載のクッションパッドの変形を検出するシステムの製造方法。
【請求項１３】
前記マトリックス層が、独立気泡率５〜７０％である、請求項９〜１２いずれかに記載のクッションパッドの変形を検出するシステムの製造方法。
【発明の詳細な説明】
【技術分野】
【０００１】
本発明は、クッションパッドの変形を検出するシステム、特に座席用のシートクッションパッドに人が着座したかどうかを検出するシステム、およびその製造方法に関する。
【背景技術】
【０００２】
自動車などの車両において、人が座席に着座してシートベルトをしたかどうか、を検出して、シートベルトをしていないときに警告を発するアラームシステムが実用化されている。このシステムは、通常、人の着座を検知して、着座してもシートベルトしないときに警告を発するものである。この装置には、人が着座したかどうかを検出する着座センサーが用いられている。着座センサーは、人が何回も座るのを検出しなければならないので、高い耐久性を必要とする。また、人が座ったときに、異物感が無いものが求められている。
【０００３】
特開２０１２−１０８１１３号公報（特許文献１）には、座席に配置されて人の着座を検知する着座センサーであって、クッション部材の中に対向した電極を設けて、電気的接触で人の着座を検知するものが開示されている。このセンサーは、電極を用いるもので、配線がどうしても必要であり、大きな変位を受けると断線することも考えられ、耐久性に問題がある。また、電極は金属的な物が多く、人が座ったときに異物感が生じるし、電極が金属的なもので無くても、その他のものによる異物感は生じる。
【０００４】
特開２０１１−２５５７４３号公報（特許文献２）には、誘電体を挟んで対向するセンサー電極と、センサー電極の間の静電容量を測定する静電容量センサーをと備えた静電容量式着座センサーが記載されている。このセンサーも電極を使うので、配線が必要であり、上記特許文献１と同じように耐久性の問題がある。また、電極の使用により、異物感はぬぐえない。
【０００５】
特開２００７−２１２１９６号公報（特許文献３）には、変位可能な可撓部材に取り付けられた磁気を発生させる磁気発生体と、磁気発生体から発生された磁場を検出する磁気インピーダンス素子を有するフレームの固定部材に取り付けられた磁気センサーを備える車両シート用加重検出装置が記載されている。この装置では、磁気発生体は所定の大きさを有する磁石を用いるもので、異物感がなくクッション材の表層へ配置することが難しく、クッション材内層部に配置すると、検出精度が問題となる。
【０００６】
特開２００６−０１４７５６号公報（特許文献４）には、永久磁石と磁気センサーを備えた生体信号検出装置が記載されている。この装置も明らかに永久磁石を使用するものであって、異物感があるので、クッション材の表層への配置が難しい。また、クッション内層部への配置も、検出精度が劣ることになる。
【先行技術文献】
【特許文献】
【０００７】
【特許文献１】特開２０１２−１０８１１３号公報
【特許文献２】特開２０１１−２５５７４３号公報
【特許文献３】特開２００７−２１２１９６号公報
【特許文献４】特開２００６−０１４７５６号公報
【発明の概要】
【発明が解決しようとする課題】
【０００８】
本発明は、クッションパッドの耐久性を向上すると共に、異物感が生じないものを得ることを目的とする。本発明者等は、上記の目的を達成すべく鋭気検討の結果、導電性フィラーまたは磁性フィラーが分散されているマトリックス層を用い、それと軟質ポリウレタン発泡体との組合せにおいて、マトリックス層と軟質ポリウレタン発泡体との接着性を向上するのみならず、マトリックス層中に存在する導電性フィラーまたは磁性フィラーの動きにより着座状態を検知することができる構成を見いだし、本発明を成すに至った。
【課題を解決するための手段】
【０００９】
即ち、本発明は、導電性または磁性を有するフィラーが分散されたマトリックス層と、該マトリックス層が一部に組み込まれた軟質ポリウレタン発泡体と、からなるクッションパッド、および、該クッションパッドの変形に起因する電気的または磁気的変化を検出する検出部、からなるクッションパッドの変形を検出するシステムにおいて、
該マトリックス層の硬度が、軟質ポリウレタン発泡体の硬度よりも低いことを特徴とするクッションパッドの変形を検出するシステム、を提供する。
【００１０】
本発明は、また導電性または磁性を有するフィラーをポリウレタン前駆体液に分散させる工程、前記ポリウレタン前駆体液を硬化してフィラーが分散したマトリックス層を形成する工程、
クッションパッド用モールドに前記マトリックス層を配設する工程、軟質ポリウレタン発泡体の原液を注入する工程、前記軟質ポリウレタン発泡体の原液を発泡させて、クッションパッドを形成する工程、および該クッションパッドを変形に起因する電気的または磁気的変化を検出する検出部と組み合わせる工程、からなるクッションパッドの変形を検出するシステムの製造方法において、硬化した前記マトリックス層の硬度が軟質ポリウレタン発泡体の硬度よりも低いことを特徴とする、クッションパッドの変形を検出するシステムの製造方法を提供する。
【００１１】
上記マトリックス層は、好ましくは気泡を含有する発泡体である。
【００１２】
上記マトリックス層は、好ましくは気泡含有率２０〜８０体積％を有する。
【００１３】
上記マトリックス層は、平均気泡径５０〜３００μｍを有するのが好ましい。
【００１４】
上記マトリックス層は、平均気泡開口径１５〜１００μｍを有するのが好ましい。
【００１５】
上記マトリックス層は、独立気泡率５〜７０％を有するのが好ましい。
【００１６】
本発明では、クッションパッドは好ましくは座席用クッションパッドであり、検出する変形が人の着座状態である。
【発明の効果】
【００１７】
本発明によれば、導電性フィラーまたは磁性フィラーが分散されているマトリックス層を用いるので、固体状の磁石や電極を用いる場合に比べて、固体感が非常に少なく、座り心地が良いクッションパッドとなる。また、導電性フィラーを用いる場合には、導電性フィラーの存在により、マトリックス層に導電パスが生じるが、そのマトリックス層の導電パスの抵抗がマトリックス層の変形で変化するので、その変化を読み取る。従って、マトリックス層の抵抗を測定するための電極の設置が必要であるが、厚みの薄い電極を設置することによって固体感が小さくなり座り心地が改善する。磁性フィラーを用いる場合には、磁気的変化を検出する検出部はマトリックス層中の磁性フィラーの磁気変化を検出するので、距離を離して設置しても良く、また電極を用いるセンサーと異なって、電極に接続するための配線が不要であり、配線の切断などの耐久性の問題が解消される。更に、電極に接続する配線が不要なので、クッションパッド内に異物を設置する必要が無く、製造面でも簡単になる。
【００１８】
マトリックス層は、軟質ポリウレタン発泡体の硬度より柔らかい硬度を有する。これにより、クッションパッドの変形に追随してマトリックス層が変形するので、硬い層が柔らかいものの中に存在する場合に起こるような、変形に追随することができなくて剥離が起こる現象が生じないで、耐久性が大きく向上する。また、マトリックス層自体が発泡体の場合、その気泡含有率、平均気泡径、平均気泡開口径および独立気泡率を特定することにより、軟質ポリウレタン発泡体を形成する際にポリウレタン発泡体の原液のマトリックス層への周り込みが起こり、アンカー効果が発揮でき強固に界面強度が向上し、それにより剥がれが起こりにくくなり、耐久性が向上する。軟質ポリウレタン発泡体とマトリックス層が強固に接着しているので、マトリックス層の剥離なども少なく、耐久性が高く、かつマトリックス層の弾性を有する特徴から、柔らかく、座り心地が向上する。
【図面の簡単な説明】
【００１９】
【図１】本発明の磁性フィラーを用いるクッションパッドの変形を検出するシステムを車載座椅子に応用した場合を示す模式断面図である。
【図２】本発明の磁性フィラーを用いるマトリックス層の働きを模式的に示す図である。
【図３】本発明の磁性フィラーを用いるクッションパッドの斜視図を模式的に表した図である。
【図４】本発明の導電性フィラーを用いるマトリックス層を模式的に示す斜視図である。
【発明を実施するための形態】
【００２０】
図１〜４を参照して本発明を説明する。なお、図１〜３は、磁性フィラーを用いる態様を説明したものであり、図４が導電性フィラーを用いるマトリックス層を示すものである。
図１は、本発明の磁性フィラーを用いるクッションパッドの変形を検出するシステムを車載座椅子に応用する場合を示す模式断面図である。
【００２１】
本発明のシステムは、基本的には、図１に示すように、着座部１と、背もたれ部２と、磁気的変化を検出する検出部３とから構成されている。着座部１は、マトリックス層４と、軟質ポリウレタン発泡体５とからなるクッションパッド６と、それを覆う外皮７からなり、マトリックス層４は軟質ポリウレタン発泡体５の着座面の一部に層状に形成されている。マトリックス層４は軟質ポリウレタン発泡体５の硬度より柔らかい硬度を有しているので、クッションパッドの動きに追随して剥離しにくく、耐久性が向上する。特に、本発明では、マトリックス層が発泡体であって、かつ所定の気泡含有率、所定の平均気泡径、所定の平均気泡開口径および所定の独立気泡率を有しているので、硬度による追随性のみならず、軟質ポリウレタン発泡体の製造時に、原液がマトリックス層の空隙や気泡に回り込んで硬化するので、物理的なアンカー効果も相俟って、軟質ポリウレタン発泡体５とマトリックス層４との間の界面接着強度が大きく向上する。磁気的変化を検出する検出部３は、磁気センサーが考えられ、これらがシステムを支える台座８に固定されているのが好ましい。台座８は、自動車の場合車体（図示せず）に固定されている。
【００２２】
マトリックス層および軟質ポリウレタン発泡体の硬度は、発泡体や柔らかい樹脂を測定するＪＩＳ−Ｃ硬度、具体的にはＪＩＳ  Ｋ−７３１２に準拠して測定したものを用いると、測定しやすい。測定方法は、実施例に具体的に記載する。もちろん、ＪＩＳ−Ｃ硬度以外の硬度でも、マトリックス層と軟質ポリウレタン発泡体との硬度の差が明確になれば使用することができる。本発明のマトリックス層は、例えば軟質ポリウレタン発泡体がＪＩＳ−Ｃ硬度３０〜６０を有する場合には、それよりも少しでも少ないＪＩＳ−Ｃ硬度を有すればよく、ＪＩＳ−Ｃ硬度１〜５９を有すればよく、両者のＪＩＳ−Ｃ硬度の差は０．１〜５０ぐらいが考えられるが、限定的ではない。
【００２３】
図３は、本発明のクッションパッドの斜視図を模式的に表した図である。図３では、マトリックス層４と軟質ポリウレタン発泡体５とからなる本発明のクッションパッド６の斜視図を示し、台座８とその上に載置された検出部３も図示している。図３中のＡ−Ａ線は、この線に垂直に切断したものを図２で模式的に示している。マトリックス層４は、人が着座して、変形を一番受けやすい場所の上方に配置してある。図３では、クッションパッド６の上の外皮７が記載されていない。外皮７は、皮、布、合成樹脂が用いられるが、それらに限定されない。
【００２４】
マトリックス層４は、図２のように、マトリックス９中に磁性フィラー１０が多く含まれている。
【００２５】
図２は、本発明のマトリックス層の働きを模式的に示す図である。図２では、特にフィラーが磁気フィラー１０である場合を記載し、マトリックス層４、軟質ポリウレタン発泡体５と、検出部（この場合磁気センサー）３だけを示しているが、機能説明するためにこれらだけを抜き出した。図２では、圧力１１がマトリックス層４の上方から掛けられている。圧力１１により、マトリックス層４が変形して、磁性フィラー１０の位置が圧力のかかった部分だけ下方に下がる。この磁性フィラー１０の下方への変化が磁性フィラー１０から発生する磁場を変化させ、それが検出部３で検出される。
【００２６】
圧力１１が高いと、磁性フィラー１０の位置の変化が大きくなり、逆に圧力１１が低いと、磁性フィラー１０の位置変化が小さくなり、それらによる磁場の変化により、圧力１１の強さも測定することができる。また、検出部３の磁気センサーは、図１〜３では１個であるが、検出部３の個数、配置箇所は適宜変更することができる。
【００２７】
図２では、磁性フィラー１０を用いている。磁性フィラーは、一般的に、稀土類系、鉄系、コバルト系、ニッケル系、酸化物系があるが、これらのいずれでもよい。好ましくは、高い磁力が得られる稀土類系であるが、これに限られない。磁性フィラーの形状は、特に限定的ではなく、球状、扁平状、針状、柱状および不定形のいずれであってよい。磁性フィラーは、平均粒径０．０２〜５００μｍ、好ましくは０．１〜４００μｍ、より好ましくは０．５〜３００μｍである。平均粒径が０．０２μｍより小さいと、磁性フィラーの磁気的特性が悪化してしまう。平均粒径５００μｍを超えるとマトリックス層の機械的特性(脆性)が悪化してしまう。
【００２８】
磁性フィラーの場合は、磁性フィラーを着磁後にマトリックス層中に導入してもよいが、通常はマトリックス層に導入した後に着磁すること多い。マトリックス層中に導入後、着磁すると、磁極の向きが図２のように揃うことになり、磁力の検出が容易になる。
【００２９】
マトリックス層４は、エラストマーを用いる事ができるが、圧縮永久歪等の特性を考慮すると熱硬化性エラストマーが好ましい。マトリックス層４は、樹脂のみの成形体であってもよいが、マトリックス層４が発泡体であることが硬度や追随性など観点から望ましい。
【００３０】
マトリックス層４は、好ましくはポリウレタンエラストマーまたはシリコーンエラストマーが好適である。ポリウレタンエラストマーの場合、活性水素含有化合物とフィラーを混合し、ここにイソシアネート成分および必要に応じて触媒を混合させる事により混合液を得る。また、イソシアネート成分にフィラーおよび必要に応じて触媒を混合し、活性水素含有化合物を混合させる事で混合液を得る事も出来る。該混合液を離型処理したモールド内に注型し、その後硬化温度まで加熱して硬化することにより、マトリックス層を形成してもよい。シリコーンエラストマーの場合、シリコーンエラストマーの前駆体に磁性フィラーを入れて混合し、その後加熱して硬化することによりエラストマーを形成する。混合液作成時に、必要に応じて溶剤を配合しても良い。マトリックス層４を発泡体にする場合には、混合液を作成する際に空気を取り込むように混合してもよく、整泡剤や発泡剤を用いてもよく、また混合と整泡剤や発泡剤の両方を用いてもよい。
【００３１】
ここで、ポリウレタンエラストマーの場合使用できるイソシアネート成分、活性水素含有化合物については下記のものが挙げられる。
【００３２】
イソシアネート成分としては、ポリウレタンの分野において公知の化合物を特に限定なく使用できる。イソシアネート成分としては、例えば、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、１，５−ナフタレンジイソシアネート、ｐ−フェニレンジイソシアネート、ｍ−フェニレンジイソシアネート、ｐ−キシリレンジイソシアネート、ｍ−キシリレンジイソシアネート等の芳香族ジイソシアネート、エチレンジイソシアネート、２，２，４−トリメチルヘキサメチレンジイソシアネート、１，６−ヘキサメチレンジイソシアネート等の脂肪族ジイソシアネート、１，４−シクロヘキサンジイソシアネート、４，４’−ジシクロへキシルメタンジイソシアネート、イソホロンジイソシアネート、ノルボルナンジイソシアネート等の脂環式ジイソシアネートが挙げられる。これらは１種で用いても、２種以上を混合しても差し支えない。また、前記イソシアネートは、ウレタン変性、アロファネート変性、ビウレット変性、及びイソシアヌレート変性等の変性化したものであってもよい。
【００３３】
活性水素含有化合物としては、ポリウレタンの技術分野において、通常用いられるものを挙げることができる。例えば、ポリテトラメチレングリコール、ポリプロピレングリコール、ポリエチレングリコール、プロピレンオキサイドとエチレンオキサイドの共重合体等に代表されるポリエーテルポリオール、ポリブチレンアジペート、ポリエチレンアジペート、３−メチル−１，５−ペンタンアジペートに代表されるポリエステルポリオール、ポリカプロラクトンポリオール、ポリカプロラクトンのようなポリエステルグリコールとアルキレンカーボネートとの反応物などで例示されるポリエステルポリカーボネートポリオール、エチレンカーボネートを多価アルコールと反応させ、次いで得られた反応混合物を有機ジカルボン酸と反応させたポリエステルポリカーボネートポリオール、ポリヒドロキシル化合物とアリールカーボネートとのエステル交換反応により得られるポリカーボネートポリオールなどが挙げられる。これらは単独で用いてもよく、２種以上を併用してもよい。
【００３４】
活性水素含有化合物として上述した高分子量ポリオール成分の他に、エチレングリコール、１，２−プロピレングリコール、１，３−プロピレングリコール、１，４−ブタンジオール、１，６−ヘキサンジオール、ネオペンチルグリコール、１，４−シクロヘキサンジメタノール、３−メチル−１，５−ペンタンジオール、ジエチレングリコール、トリエチレングリコール、１，４−ビス（２−ヒドロキシエトキシ）ベンゼン、トリメチロールプロパン、グリセリン、１，２，６−ヘキサントリオール、ペンタエリスリトール、テトラメチロールシクロヘキサン、メチルグルコシド、ソルビトール、マンニトール、ズルシトール、スクロース、２，２，６，６−テトラキス（ヒドロキシメチル）シクロヘキサノール、及びトリエタノールアミン等の低分子量ポリオール成分、エチレンジアミン、トリレンジアミン、ジフェニルメタンジアミン、ジエチレントリアミン等の低分子量ポリアミン成分を用いてもよい。これらは１種単独で用いてもよく、２種以上を併用してもよい。更に、４，４’−メチレンビス（ｏ−クロロアニリン）（ＭＯＣＡ）、２，６−ジクロロ−ｐ−フェニレンジアミン、４，４’−メチレンビス（２，３−ジクロロアニリン）、３，５−ビス（メチルチオ）−２，４−トルエンジアミン、３，５−ビス（メチルチオ）−２，６−トルエンジアミン、３，５−ジエチルトルエン−２，４−ジアミン、３，５−ジエチルトルエン−２，６−ジアミン、トリメチレングリコール−ジ−ｐ−アミノベンゾエート、ポリテトラメチレンオキシド−ジ−ｐ−アミノベンゾエート、１，２−ビス（２−アミノフェニルチオ）エタン、４，４’−ジアミノ−３，３’−ジエチル−５，５’−ジメチルジフェニルメタン、Ｎ，Ｎ’−ジ−ｓｅｃ−ブチル−４，４’−ジアミノジフェニルメタン、４，４’−ジアミノ−３，３’−ジエチルジフェニルメタン、４，４’−ジアミノ−３，３’−ジエチル−５，５’−ジメチルジフェニルメタン、４，４’−ジアミノ−３，３’−ジイソプロピル−５，５’−ジメチルジフェニルメタン、４，４’−ジアミノ−３，３’，５，５’−テトラエチルジフェニルメタン、４，４’−ジアミノ−３，３’，５，５’−テトライソプロピルジフェニルメタン、ｍ−キシリレンジアミン、Ｎ，Ｎ’−ジ−ｓｅｃ−ブチル−ｐ−フェニレンジアミン、ｍ−フェニレンジアミン、及びｐ−キシリレンジアミン等に例示されるポリアミン類を混合することもできる。
【００３５】
触媒としては、公知の触媒を限定なく使用することができ、例えばトリエチレンジアミン（１，４−ジアザビシクロ［２，２，２］オクタン）、Ｎ,Ｎ,Ｎ',Ｎ'‐テトラメチルヘキサンジアミン、ビス（２−ジメチルアミノエチル）エーテル等の第３級アミン触媒、オクチル酸錫、オクチル酸鉛、オクチル酸亜鉛、オクチル酸ビスマス等の金属触媒も使用できる。これらは単独で用いてもよく、２種以上を併用してもよい。上記触媒の市販品として、東ソー株式会社製の「ＴＥＤＡ−Ｌ３３」、モメンティブ・パフォーマンス・マテリアルズ・ジャパン合同会社製の「ＮＩＡＸ  ＣＡＴＡＬＹＳＴ  Ａ１」、花王株式会社製の「カオーライザー  ＮＯ．１」、「カオーライザー  ＮＯ．３０Ｐ」、エアプロダクツ株式会社製の「ＤＡＢＣＯ  Ｔ−９」、東栄化工株式会社製の「ＢＴＴ−２４」、日本化学産業株式会社製の「ブキャット２５」などが挙げられる。
【００３６】
整泡剤としては、例えば、シリコーン系整泡剤、フッ素系整泡剤など、通常のポリウレタン樹脂フォームの製造に用いられるものを使用することができる。上記シリコーン系整泡剤やフッ素系整泡剤として用いられるシリコーン系界面活性剤やフッ素系界面活性剤は、分子内に、ポリウレタン系に可溶な部分と、不溶な部分とが存在し、上記不溶な部分がポリウレタン系材料を均一に分散し、ポリウレタン系の表面張力を下げることによって、気泡を発生させやすく、割れにくくするものである。上記シリコーン系整泡剤の市販品としては、例えば、東レ・ダウコーニング株式会社製の「ＳＦ−２９６２」、「ＳＲＸ  ２７４ＤＬ」、「ＳＦ−２９６５」、「ＳＦ−２９０４」、「ＳＦ−２９０８」、「ＳＦ−２９０４」、「Ｌ５３４０」、エボニック・デグサ・ジャパン株式会社製の「テゴスターブ（ＴｅｇｏｓｔａｂＲ） Ｂ８０１７」、「Ｂ−８４６５」、「Ｂ−８４４３」などが挙げられる。また、上記フッ素系整泡剤の市販品としては、例えば、住友３Ｍ株式会社製の「ＦＣ４３０」、「ＦＣ４４３０」、ＤＩＣ株式会社製の「ＦＣ１４２Ｄ」、「Ｆ５５２」、「Ｆ５５４」、「Ｆ５５８」、「Ｆ５６１」、「Ｒ４１」などが挙げられる。上記整泡剤の配合量は、樹脂分１００重量部に対して、好ましくは１〜１５重量部、より好ましくは２〜１２重量部である。整泡剤の配合量が１重量部未満であると発泡が十分ではなく、１５重量部を超えるとブリードアウトする可能性がある。
【００３７】
マトリックス層の中の導電性または磁性フィラーの量は、マトリックス層の１００重量部に対して、１〜４５０重量部、好ましくは２〜４００重量部である。１重量部より少ないと、導電性および磁気的特性の変化を検出することが難しくなる。また、４５０重量部を超えると、マトリックス層自体が脆くなるなど、所望の特性が得られなくなる。
【００３８】
マトリックス層の柔軟性を損なわない程度に、マトリックス層を封止する封止材を設けても良い。封止材としては、熱可塑性樹脂、熱硬化性樹脂またはそれらの混合物を用いることができる。熱可塑性樹脂としては、例えばスチレン系熱可塑性エラストマー、ポリオレフィン系熱可塑性エラストマー、ポリウレタン系熱可塑性エラストマー、ポリエステル系熱可塑性エラストマー、ポリアミド系熱可塑性エラストマー、ポリブタジエン系熱可塑性エラストマー、ポリイソプレン系熱可塑性エラストマー、フッ素系熱可塑性エラストマー、エチレン・アクリル酸エチルコポリマー、エチレン・酢酸ビニルコポリマー、ポリ塩化ビニル、ポリ塩化ビニリデン、塩素化ポリエチレン、フッ素樹脂、ポリアミド、ポリエチレン、ポリプロピレン、ポリエチレンテレフタレート、ポリブチレンテレフタレート、ポリスチレン、ポリブタジエン等を挙げることができる。また、熱硬化性樹脂としては、例えばポリイソプレンゴム、ポリブタジエンゴム、スチレン・ブタジエンゴム、ポリクロロプレンゴム、アクリロニトリル・ブタジエンゴム等のジエン系合成ゴム、エチレン・プロピレンゴム、エチレン・プロピレン・ジエンゴム、ブチルゴム、アクリルゴム、ポリウレタンゴム、フッ素ゴム、シリコーンゴム、エピクロルヒドリンゴム等の非ジエン系ゴム、天然ゴム、ポリウレタン樹脂、シリコーン樹脂、エポキシ樹脂等を挙げることができる。封止材は通常マトリックス層に熱融着または接着剤による接着により形成される。また、封止材を塗料の形態にして、マトリックス層に塗布することにより形成してもよい。
【００３９】
図４は、導電性フィラーを用いるマトリックス層２１を模式的に示している。この場合、マトリックス層２１の上下に薄い電極層（２２ａおよび２２ｂ）を設けて、マトリックスが曲がるようにしている。マトリックス層２１内には、導電性フィラーが含まれている。電極層（２２ａおよび２２ｂ）は、導電性金属（例えば金など）を蒸着し、薄膜の電極層としてもよい。その電極層（２２ａおよび２２ｂ）からリード線（２３ａおよび２３ｂ）が伸びていて、このリード線を抵抗測定器２４に繋ぎ、マトリックス層の抵抗値を測定する。抵抗測定器は通常のものである。マトリックス層２１の形状は図４では平坦な直方体であるが、これに限定される必要はない。電極も２２ａおよび２２ｂのように上下面の全面に形成しているが、これに限定される必要もない。図４では、抵抗測定器２４を、マトリックス層２１の横に記載しているが、この場所にある必要はなく、マトリックス層および軟質ポリウレタン発泡体のクッション性を損なわないように配置される。
【００４０】
図４の態様のマトリックス層２１もエラストマーを用いる事ができるが、圧縮永久歪等の特性を考慮すると熱硬化性エラストマーが好ましい。より好ましくは上記図１〜３で説明したポリウレタンエラストマーまたはシリコーンエラストマーが好適である。
【００４１】
導電性フィラーは、導電性を有する粒子であれば、特に限定されるものではない。導電性フィラーは、炭素材料、金属などの微粒子が用いられる。導電性フィラーは、アスペクト比（短辺に対する長辺の比）１〜２が好ましい。アスペクト比が２より大きくなると、導電性フィラー同士の接触により、一時的な導電パスが形成され易くなるが、逆に変形時に所望の電気抵抗の変化を得にくくなる。導電性フィラーは好ましくは、球状であって、特に球状銀粒子が好適である。
【００４２】
本発明では、マトリックス層は発泡体でなくともよいが、発泡体であると軟質ポリウレタン発泡体との接着面に気泡による凹凸が生じ、軟質ポリウレタン発泡体の原液がマトリックス層への周り込みによるアンカー効果が得られるため好ましい。マトリックス層が発泡体である場合に、マトリックス層は気泡含有率２０〜８０体積％を有するのが好ましい。気泡含有率は、好ましくは２０〜７０体積％である。気泡含有率が２０体積％より小さいと、軟質ポリウレタン発泡体との界面アンカー効果が低いため耐久性が不足し、８０体積％より大きい場合は、導電性または磁性フィラー含有発泡体が脆くなり、ハンドリング性が悪くなる。気泡含有率は、ＪＩＳ  Ｚ−８８０７−１９７６に準拠して比重測定を行い、この値と無発泡体の比重の値から気泡含有率を算出する。比重の測定は、作製した磁性ポリウレタンフォームを４０ｍｍ×７５ｍｍの大きさに切り出したものを測定用サンプルとし、温度２３±２℃、湿度５０±５％の環境で１６時間静置した後、比重計（ザルトリウス社製、ＬＡ−２３０Ｓ）を用いて行う。
【００４３】
本発明では、マトリックス層が発泡体である場合に、平均気泡径５０〜３００μｍを有するのが好ましい。平均気泡径が上記範囲にあることで、マトリックス層への軟質ポリウレタン発泡体の原液が周り込み、マトリックス層と軟質ポリウレタン発泡体とが強固に接着する。これにより強固な界面強度を持つクッションパッドの作成が可能となり、マトリックス層の剥がれが起こりにくくなり、耐久性が向上する。マトリックス層は、好ましくは平均気泡径７０〜２７０μｍを有する。平均気泡径が、５０μｍより小さいと界面補強効果が低いため、特性安定性が悪くなり、平均気泡径が３００μｍを超えると、表面積が小さく界面補強効果が小さくなり、特性安定性が悪くなる。
【００４４】
また、本発明のマトリックス層は、発泡体である場合、平均気泡開口径１５〜１００μｍを有するのが好ましい。平均気泡開口径が上記範囲にあることで、マトリックス層への軟質ポリウレタン発泡体の原液が周り込み、マトリックス層と軟質ポリウレタン発泡体とが強固に接着する。これにより強固な界面強度を持つクッションパッドの作成が可能となり、マトリックス層の剥がれが起こりにくくなり、耐久性が向上する。マトリックス層は、好ましくは平均気泡開口径２０〜８０μｍを有する。平均気泡開口径が、１５μｍより小さいと界面補強効果が低いため、特性安定性が悪くなり、平均気泡開口径が１００μｍを超えると、表面積が小さく界面補強効果が小さくなり、特性安定性が悪くなる。
【００４５】
平均気泡径および平均気泡開口径は、作製したマトリックス層の断面を、走査型電子顕微鏡（ＳＥＭ）（日立サイエンスシステムズ株式会社製、Ｓ−３５００Ｎ）を用いて１００倍の倍率で観察し、得られた画像について、画像解析ソフト（三谷商事株式会社製、ＷｉｎＲＯＯＦ）を用いて、任意範囲の気泡径（直径）ならびに開口径（直径）を測定し、平均気泡径ならびに平均気泡開口径を算出する。
【００４６】
本発明のマトリックス層は、発泡体である場合、独立気泡率５〜７０％を有するのが好ましい。独立気泡率が高すぎると、軟質ポリウレタン発泡体の原液の周り込みが少なくなり、強固な接着が得られなくなる。独立気泡率は、好ましくは５〜６５％である。独立気泡率が５％より少ないと、マトリックス層への軟質発泡ポリウレタンの原液の周り込みが不均一となり、特性安定性が悪くなる。７０％より高いと、軟質ポリウレタン発泡体の原液のマトリックス層への周り込みが、少なくなってマトリックス層と軟質ポリウレタン発泡体との間の接着力が不足する傾向にある。独立気泡率は下記式により算出した。
独立気泡率（％）＝１００−連続気泡率
なお、上記式中の連続気泡率はＡＳＴＭ−２８５６−９４−Ｃ法に準拠して測定した。測定器は、空気比較式比重計９３０型（ベックマン株式会社製）を用い、サンプルサイズは２０ｍｍ×２０ｍｍの大きさに切り出したものを用いた。連続気泡率は下記式により算出した。
連続気泡率（％）＝〔（Ｖ−Ｖ１）／Ｖ〕×１００
Ｖ：サンプル寸法から算出した見かけ容積（ｃｍ３）
Ｖ１：空気比較式比重計を用いて測定したサンプルの容積（ｃｍ３）
【００４７】
検出部３は、図１〜３では磁気センサーであり、図４の導電性フィラーを用いる場合は電気抵抗の変化を検知する装置である。磁気センサーの場合は、通常磁場の変化を検出するために用いられるセンサーであればよく、磁気抵抗素子（例えば、半導体化合物磁気抵抗素子、異方性磁気抵抗素子（ＡＭＲ）、巨大磁気抵抗素子（ＧＭＲ）またはトンネル磁気抵抗素子（ＴＭＲ））、ホール素子、インダクタ、ＭＩ素子、フラックスゲートセンサーなどを例示することができる。より広範囲にわたって高感度な検出が可能となるという観点から、ホール素子が好ましく使用される。電気抵抗の変化を測定する装置は、デジタルマルチメータが挙げられる。
【００４８】
製造方法
本発明は、また、導電性または磁性を有するフィラーをポリウレタン前駆体液に分散させる工程、前記ポリウレタン前駆体液を硬化もしくは発泡硬化してフィラーが分散したマトリックス層を形成する工程、クッションパッド用モールドに前記マトリックス層を配設する工程、軟質ポリウレタン発泡体の原液を注入する工程、前記軟質ポリウレタン発泡体の原液を発泡させて、クッションパッドを形成する工程、および該クッションパッドを変形に起因する電気的または磁気的変化を検出する検出部と組み合わせる工程、からなるクッションパッドの変形を検出するシステムの製造方法において、硬化した前記マトリックス層の硬度が軟質ポリウレタン発泡体の硬度よりも低いことを特徴とする、クッションパッドの変形を検出するシステムの製造方法を提供する。
【００４９】
マトリックス層は、前述したように、エラストマーの形成時に導電性フィラーまたは磁性フィラーを配合して、型内で反応することにより作成することができる。前述のようにマトリックス層を発泡体にする場合には、整泡剤や発泡剤を使用して発泡体にしたり、混合時に空気を取り込むようにして発泡体にしたり、その両方を用いて発泡体にしてもよい。
【００５０】
このマトリックス層をクッションパッド用の金型内に配設し、その後軟質ポリウレタン発泡体原液を注入する。この軟質ポリウレタン発泡体の原液を発泡させることにより、クッションパッドを形成するのであるが、この際に軟質ポリウレタン発泡体の原液がマトリックス層に接着する。マトリックス層が発泡体であれば、軟質ポリウレタン発泡体の原液がマトリックス層表面に周り込むことになり、そのまま発泡硬化すると、周り込んだ軟質ポリウレタン発泡体がアンカー効果を果たして、両方の発泡体が一体化して耐久性、特に接着性が改善され、剥離が生じなくなる。マトリックス層が、発泡体でない場合には、軟質ポリウレタン発泡体と接着性を向上するために、マトリックス層の表面をサンドペーパーなどで処理して、表面に凹凸を形成して、接着力を向上してもよい。
【００５１】
軟質ポリウレタン発泡体原液は、ポリイソシアネート成分、ポリオール、水などの活性水素化合物を含むものである。ここで、使用できるポリイソシアネート成分、活性水素含有化合物については下記のものが挙げられる。
【００５２】
ポリイソシアネート成分としては、ポリウレタンの分野において公知の化合物を特に限定なく使用できる。例えば、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、１，５−ナフタレンジイソシアネート、ｐ−フェニレンジイソシアネート、ｍ−フェニレンジイソシアネート、ｐ−キシリレンジイソシアネート、ｍ−キシリレンジイソシアネート等の芳香族ジイソシアネートが挙げられる。また、ジフェニルメタンジイソシアネートの多核体（クルードＭＤＩ）であっても良い。エチレンジイソシアネート、２，２，４−トリメチルヘキサメチレンジイソシアネート、１，６−ヘキサメチレンジイソシアネート等の脂肪族ジイソシアネート、１，４−シクロヘキサンジイソシアネート、４，４’−ジシクロへキシルメタンジイソシアネート、イソホロンジイソシアネート、ノルボルナンジイソシアネート等の脂環式ジイソシアネートが挙げられる。これらは１種で用いても、２種以上を混合しても差し支えない。また、前記イソシアネートは、ウレタン変性、アロファネート変性、ビウレット変性、及びイソシアヌレート変性等の変性化したものであってもよい。
【００５３】
活性水素含有化合物としては、ポリウレタンの技術分野において、通常用いられるものを挙げることができる。例えば、ポリテトラメチレンエーテルグリコール、ポリプロピレングリコール、ポリエチレングリコール、プロピレンオキサイドとエチレンオキサイドの共重合体等に代表されるポリエーテルポリオール、ポリブチレンアジペート、ポリエチレンアジペート、３−メチル−１，５−ペンタンアジペートに代表されるポリエステルポリオール、ポリカプロラクトンポリオール、ポリカプロラクトンのようなポリエステルグリコールとアルキレンカーボネートとの反応物などで例示されるポリエステルポリカーボネートポリオール、エチレンカーボネートを多価アルコールと反応させ、次いで得られた反応混合物を有機ジカルボン酸と反応させたポリエステルポリカーボネートポリオール、ポリヒドロキシル化合物とアリールカーボネートとのエステル交換反応により得られるポリカーボネートポリオール、ポリマー粒子を分散させたポリエーテルポリオールであるポリマーポリオールなどが挙げられる。これらは単独で用いてもよく、２種以上を併用してもよい。これらの具体例としては、三井化学株式会社製の市販品（例えば、ＥＰ３０２８、ＥＰ３０３３、ＥＰ８２８、ＰＯＰ３１２８、ＰＯＰ３４２８およびＰＯＰ３６２８）などが使用できる。
【００５４】
軟質ポリウレタン発泡体を製造するに際して、配合される上記以外のものは通常用いられる架橋剤、整泡剤、触媒等を使用すればよく、その種類はとくに限定されない。軟質ポリウレタン発泡体も発泡体であり、気泡含有率や平均気泡径などの値が存在するが、軟質ポリウレタン発泡体の気泡はマトリックス層とは異なり、非常に大きく、気泡含有率などを特定する必要はない。
【００５５】
架橋剤の例としては、トリエタノールアミン、ジエタノールアミンなど挙げられる。整泡剤としては、東レ・ダウコーニング株式会社製のＳＦ-２９６２、ＳＲＸ−２７４Ｃ、２９６９Ｔ等が挙げられる。触媒の例としては、Ｄａｂｃｏ３３ＬＶ（エアー・プロダクツ・ジャパン株式会社製）、トヨキャットＥＴ、ＳＰＦ２、ＭＲ（東ソー株式会社製）等が挙げられる。
【００５６】
更に、必要に応じて、水、トナー、難燃剤などの添加物を適宜使用することもできる。
【００５７】
難燃剤の例としては、大八化学株式会社製のＣＲ５３０やＣＲ５０５が挙げられる。
【００５８】
上記方法で得られたクッションパッドは、本発明では、電気的または磁気的変化を検出する検出部と組み合わせることにより、本発明のクッションパッドの変形を検出するシステムが得られる。電気的変化を検出する検出部は、デジタルマルチメータであり、磁気的変化を検出する検出部は、磁気センサーである。
【実施例】
【００５９】
本発明を実施例により更に詳細に説明する。本発明はこれら実施例に限定されるものではない。
【００６０】
製造例１  イソシアネート末端プレポリマーＡの合成
反応容器にポリオールＡ（３−メチル−１，５−ペンタンアジペート、ＯＨ価５６、官能基数２、株式会社クラレ製、Ｐ−２０１０）４２．６重量部とポリオールＢ（３−メチル−１，５−ペンタンジオールおよびトリメチロールプロパンとアジピン酸を出発原料としたポリエステルポリオール、ＯＨ価５６、官能基数３、株式会社クラレ製、Ｆ−３０１０）４２．６重量部を入れ、撹拌しながら減圧脱水を１時間行った。その後、反応容器内を窒素置換した。次いで、反応容器にトルエンジイソシアネート（三井化学株式会社製、２，４体＝８０％、コスモネートＴ−８０）１４．８重量部を添加して、反応容器内の温度を８０℃に保持しながら２時間反応させてイソシアネート末端プレポリマーＡ（ＮＣＯ％＝３．５８％）を合成した。
【００６１】
実施例１
ポリオールＢ  ４３．８重量部、シリコーン系整泡剤（東レ・ダウコーニング株式会社製、Ｌ−５３４０）４．８重量部およびオクチル酸鉛（東栄化工社製、ＢＴＴ−２４）０．１２重量部の混合液にネオジム系フィラー（愛知製鋼株式会社製、ＭＦ−１５Ｐ、平均粒径３３μｍ）８１．０重量部を添加し、フィラー分散液を調製した。このフィラー分散液を、撹拌翼を用いて回転数１０００ｒｐｍで、反応系内に気泡を取り込むように５分間激しく一次撹拌を行った。その後、上記プレポリマーＡ５１．４重量部を添加し、３分間二次撹拌を行って、磁性フィラーを含む気泡分散ウレタン組成物を調製した。上記気泡分散ウレタン組成物を１．０ｍｍのスペーサーを有する離型処理したポリエチレンテレフタレート（ＰＥＴ）フィルム上に滴下し、ニップロールにて厚み１．０ｍｍに調整した。その後、８０℃で１時間硬化を行って、磁性フィラー含有ポリウレタンフォームを得た。得られた上記フォームを着磁装置（電子磁気工業株式会社製）にて２．０Ｔで着磁することにより、磁性ポリウレタン・マトリックス層を得た。
【００６２】
得られたマトリックス層のＪＩＳ−Ｃ硬度、気泡含有率、平均気泡径、平均気泡開口径および独立気泡率を以下に記載の方法で測定し、マトリックス層の配合、フィラー含有量（体積％）、製造条件である一時撹拌時間（分）および二次撹拌時間（分）と共に表１に記載した。
【００６３】
Ｃ硬度
ＪＩＳ  Ｋ−７３１２に準拠して行った。作製したマトリックス層を５０ｍｍ×５０ｍｍの大きさに切り出したものを測定用サンプルとし、温度２３±２℃、湿度５０±５％の環境で１６時間静置した。測定時には、サンプルを重ね合わせ、厚み１０ｍｍ以上とした。硬度計（高分子計器株式会社製、アスカーＣ型硬度計、加圧面高さ：３ｍｍ）を用い、加圧面を接触させてから３０秒後の硬度を測定した。
【００６４】
気泡含有率
ＪＩＳ  Ｚ−８８０７−１９７６に準拠して比重測定を行い、この値と無発泡体の比重の値から気泡含有率を算出した。比重測定は、作製したマトリックス層を４０ｍｍ×７５ｍｍの大きさに切り出したものを測定用サンプルとし、温度２３±２℃、湿度５０±５％の環境で１６時間静置した後、比重計（ザルトリウス社製、ＬＡ−２３０Ｓ）を用いて行った。
【００６５】
平均気泡径および平均気泡開口径
作製したマトリックス層の断面を、走査型電子顕微鏡（ＳＥＭ）（日立サイエンスシステムズ株式会社製、Ｓ−３５００Ｎ）を用いて１００倍の倍率で観察し、得られた画像について、画像解析ソフト（三谷商事株式会社製、ＷｉｎＲＯＯＦ）を用いて、任意範囲の気泡径（直径）ならびに開口径（直径）を測定し、平均気泡径ならびに平均気泡開口径を算出した。
【００６６】
独立気泡率
独立気泡率は下記式により算出した。
独立気泡率（％）＝１００−連続気泡率
なお、上記式中の連続気泡率はＡＳＴＭ−２８５６−９４−Ｃ法に準拠して測定した。測定器は、空気比較式比重計９３０型（ベックマン株式会社製）を用い、サンプルサイズは２０ｍｍ×２０ｍｍの大きさに切り出したものを用いた。連続気泡率は下記式により算出した。
連続気泡率（％）＝〔（Ｖ−Ｖ１）／Ｖ〕×１００
Ｖ：サンプル寸法から算出した見かけ容積（ｃｍ３）
Ｖ１：空気比較式比重計を用いて測定したサンプルの容積（ｃｍ３）
【００６７】
次に、ポリプロピレングリコール（三井化学株式会社製、ＥＰ−３０２８、ＯＨ価２８）６０．０重量部、ポリマーポリオール（三井化学株式会社製、ＰＯＰ−３１２８、ＯＨ価２８）４０．０重量部、ジエタノールアミン（三井化学株式会社製）２．０重量部、水３．０重量部、整泡剤（東レ・ダウコーニング株式会社製、ＳＦ−２９６２）１．０重量部およびアミン触媒（エアー・プロダクツ・ジャパン株式会社、Ｄａｂｃｏ３３ＬＶ）０．５重量部を混合・撹拌し、混合液Ａを調製し、２３℃に温調した。また、トルエンジイソシアネートとクルードＭＤＩの８０／２０（重量比）混合物（三井化学株式会社製、ＴＭ−２０、ＮＣＯ％＝４４．８％）を２３℃に温調し、混合液Ｂとした。
【００６８】
次いで、前記マトリックス層を５０ｍｍ角に切り出し、クッションモールドに配置し、モールド温度を６２℃に調整した。そこへ、前記混合液Ａと前記混合液ＢをＮＣＯ ｉｎｄｅｘ＝１．０となるように混合した軟質ポリウレタン発泡体原液を、高圧発泡機にてモールド内に注入し、モールド温度６２℃で５分間、発泡・硬化させて、マトリックス層が一体化されたクッションパッドを得た。このクッションパッドの特性安定性（％）を下記の要領で測定した。また、軟質ポリウレタン発泡体のＪＩＳ−Ｃ硬度も上述のマトリックス層のＪＩＳ−Ｃ硬度の測定方法と同様に測定した。測定の結果を表１に示す。
【００６９】
特性安定性の測定
得られたクッションパッドについて、温度４０℃、湿度６０％の環境で、５００Ｎの荷重で５０万回の耐久試験を行い、初期値に対するセンサー特性の変化率から特性安定性を求めた。センサー特性は１０ｋＰａの圧力を印加したときのホール素子の出力電圧変化率から求めた。なお、圧力印加には４０ｍｍφの面圧子を用いた。
【００７０】
実施例２〜９および比較例１〜２
使用する配合処方を表１に記載するものを用いて、マトリックス層を作成し、実施例１と同様の方法でクッションパッド作成して、ＪＩＳ−Ｃ硬度などの測定と、特性安定性を評価した。結果を表１に示す。尚、比較例１および２は、マトリックス層が発泡体でなく、ＪＩＳ−Ｃ硬度が軟質ポリウレタン発泡体より高い（硬い）ものの例であり、比較例２ではマトリックス層のＪＩＳ−Ｃ硬度が軟質ポリウレタン発泡体のそれに近いが少し高い（硬い）ものについての例である。
【００７１】
実施例９は、導電性フィラー（銀系フィラー）を含むものであり、上記で得られた導電性フィラー含有発泡樹脂（導電性樹脂）を５〜３０ｍｍの大きさに切り出し、その上下面にイオンスパッタ装置を用いて金蒸着を行い、電極層を作製した。この電極層にリード線を繋ぎ、これを両面テープでクッションパッドに貼り付け、マトリックス層が貼り付けられたクッションパッドを得た。得られたクッションパッドのリード線をデジタルマルチメータ（Ａｇｉｌｅｎｔ３４４１０Ａ、アジレント・テクノロジー社製）に繋ぎ、上記と同様の耐久試験を実施した。センサー特性は１０ｋＰａの圧力を印加したときの抵抗変化率から求めた。
【００７２】
【表１】
2016014637.tif 000003
【００７３】
表中、サマリウム系フィラーは、Ｓｍ−Ｆｅ−Ｎ系合金微粉（平均粒径：２．５μｍ、住友金属鉱山株式会社製）である。また、銀系フィラーはＡｇ−ＨＷＱ２．５μｍ（平均粒径２．５μｍ、福田金属箔粉工業株式会社製）である。
【００７４】
表１から明らかなように、本発明の要件を満足する場合は、特性安定性が良い。しかし、比較例１および２にあるようにマトリックス層の硬度（実施例ではＪＩＳ−Ｃ硬度）が軟質ポリウレタン発泡体の硬度より高い（硬い）場合には特性安定性が高い値を示し、初期時点より出力電圧変化率が大きく、耐久性が悪いことが解る。
【００７５】
実施例１〜３は、気泡含有率、平均気泡径、平均気泡開口径および独立気泡率がすべて好ましい範囲にあるマトリックス層を用いるものであり、特性安定性が１１．２％以下と安定性が高い。実施例４と５は、気泡含有率、平均気泡径、平均気泡開口径および独立気泡率がすべて好ましい範囲を外れていて、特性安定性の値が高くなっているが、比較例のものに比べて、安定性が高いことが解る。実施例６は、気泡含有率と独立気泡率は好ましい範囲内にあるが、平均気泡径と平均気泡開口径が低い例であるが、特性安定性が良好な値を示している。実施例７は、気泡含有率のみ好ましい範囲内にあるが、他は好ましい範囲ではない例であるが、特性安定性は許容範囲にある。実施例８は、マトリックス層が発泡していないものであり、平均気泡径や平均気泡開口径などの値は０であるが、特性安定性は比較例に比べて良い傾向が見られる。実施例９は、導電性フィラーを含む発泡樹脂層に電極を形成したものであるが、特性安定性は比較例のものよりも良い傾向が見られる。
【産業上の利用可能性】
【００７６】
本発明のクッションパッドの変形を検出するシステムは、車の座席などに応用可能であり、長期間の使用に耐える、優れたものである。また、マトリックス層を使用しているので、着座しても固体感がなく、長時間座っていても疲れない。
【符号の説明】
【００７７】
１…着座部
２…背もたれ部
３…磁気センサー
４…マトリックス層
５…軟質ポリウレタン発泡体
６…クッションパッド
７…外皮
８…台座
９…エラストマー
１０…磁性フィラー
１１…圧力
２１…マトリックス層
２２ａおよび２２ｂ…電極
２３ａおよび２３ｂ…リード線
２４…抵抗測定器
【図１】
2016014637.tif 000004
【図２】
2016014637.tif 000005
【図３】
2016014637.tif 000006
【図４】
2016014637.tif 000007